(57)【特許請求の範囲】
【請求項１】
アルミニウム支持体とハロゲン化銀乳剤層の間に物理現像核を有する平版印刷材料に、露光後少なくとも現像液、ハロゲン化銀乳剤層を除去するための水洗液、及び仕上げ液の順で処理を施す製版方法において、前記水洗液がメルカプト基またはチオン基を有する化合物を含有することを特徴とする平版印刷版の製版方法。
【請求項２】
請求項１に記載の製版方法において、更に、現像液及び／または仕上げ液がメルカプト基またはチオン基を有する化合物を含有することを特徴とする平版印刷版の製版方法。
【請求項３】
請求項１または２に記載の製版方法において、更に、仕上げ液がタンパク質分解酵素を含有することを特徴とする平版印刷版の製版方法。
【発明の詳細な説明】
【０００１】
【発明の属する技術分野】
本発明は、アルミニウム板を支持体とする銀錯塩拡散転写法を利用した平版印刷版の製版方法に関するものである。
【０００２】
【従来の技術】
銀錯塩拡散転写法（ＤＴＲ法）を用いた平版印刷版については、フォーカル・プレス、ロンドン  ニューヨーク（１９７２年）発行、アンドレ  ロット及びエディス  ワイデ著、「フォトグラフィック・シルバー・ハライド・ディヒュージョン・プロセシズ」、第１０１頁〜第１３０頁に幾つかの例が記載されている。
【０００３】
その中で述べられているように、ＤＴＲ法を用いた平版印刷版には、転写材料と受像材料を別々にしたツーシートタイプ、あるいはそれらを一枚の支持体上に設けたモノシートタイプの二方式が知られている。ツーシートタイプの平版印刷版については、特開昭５７−１５８８４４号公報に詳しく記載されている。又、モノシートタイプについては、特公昭４８−３０５６２号、同５１−１５７６５号、特開昭５１−１１１１０３号、同５２−１５０１０５号などの各公報に詳しく記載されている。
【０００４】
本発明が対象とする、アルミニウム板を支持体とした銀錯塩拡散転写法を利用したモノシートタイプの平版印刷版（以降、アルミニウム平版印刷版と称す）は、特開昭５７−１１８２４４号、同５７−１５８８４４号、同６３−２６０４９１号、特開平３−１１６１５１号、同４−２８２２９５号、米国特許第４，５６７，１３１号、同第５，４２７，８８９号等の公報に詳しく記載されている。
【０００５】
前記アルミニウム平版印刷版は、粗面化され陽極酸化されたアルミニウム支持体上に物理現像核を担持し、更にその上にハロゲン化銀乳剤層を設けた構成に成っている。この平版印刷版の一般的な製版方法は、露光後、現像処理、水洗処理（ウォッシュ・オフ：ハロゲン化銀乳剤層の除去）、仕上げ処理の工程から成っている。
【０００６】
詳細には、現像処理によって物理現像核上に金属銀画像部が形成され、次の水洗処理によってハロゲン化銀乳剤層が除去されてアルミニウム支持体上に金属銀画像部（以降、銀画像部と称す）が露出する。同時に陽極酸化されたアルミニウム表面自身が非画像部として露出する。
【０００７】
露出した銀画像部及び非画像部には、その保護のためにアラビアゴム、デキストリン、カルボキシメチルセルロース、ポリスチレンスルホン酸等の保護コロイドを含有する仕上げ液が塗布される。所謂、ガム引きと云われる処理が施される。この仕上げ液は、定着液やフィニッシャーとも称され、銀画像部を親油性にする化合物（以降、親油化剤と称す）を含有することも一般的である。
【０００８】
前記アルミニウム平版印刷版の製版方法における課題の一つとして、水洗液が白濁するという問題がある。この白濁は現像液中に溶出した銀イオンまたは銀錯塩が水洗液に持ち込まれることによって生じるということが分かった。本発明が対象とするアルミニウム平版印刷版は、従来のハロゲン化銀乳剤層の上に物理現像核を有する平版印刷版に比べ、物理現像核にトラップされる銀錯塩の効率が低下している。そのため、現像液中に銀イオンまたは銀錯塩が多量に溶出し、水洗液中への持込みが多くなっている。
【０００９】
水洗処理は前述したように、ハロゲン化銀乳剤層を剥離して除去する工程であり、アルミ支持体から剥離されて水洗液中に溶解または分散したゼラチンや化学現像された銀等は濾過フィルターによって水洗液から回収され、濾過フィルターを通過した水洗液は循環して再利用されるのが一般的である。しかしながら、銀イオンまたは銀錯体は濾過フィルターで回収することができず、水洗液の白濁を生じさせていた。また更に、銀を含有した処理液の廃棄については環境上の問題があり、対策が望まれていた。
【００１０】
前記アルミニウム平版印刷版の製版方法における別の課題として、印刷開始時の銀画像部のインキ受理性が低いという問題、及び耐刷性が不十分であるという問題がある。上記インキ受理性の問題については、仕上げ液に親油化剤を含有させることが、特開平４−３０６６６０号、同平７−７７８０５号公報等に開示されている。また現像液に親油化剤を含有させることも上記特許公報に記載されている。また、米国特許第４，５６７，１３１号公報には、仕上げ処理でタンパク質分解酵素と親油化剤を作用させることが開示されている。
【００１１】
上記方法によって、インキ受理性はある程度改良されたが、印刷条件の変更、例えば印刷機やインキの種類等の変更によっては、インキ受理性は不十分な場合があり、常に安定した高いインキ受理性は得られるまでには至ってない。従って、更なる改良が望まれている。また、耐刷性の問題については、所望する性能が得られておらず、改良が望まれている。また、従来の製版方法は、製版してから印刷するまでの経時（置き版）によって、インキ受理性が低下するという問題があった。
【００１２】
【発明が解決しようとする課題】
本発明の目的は、水洗液の白濁を防止し、環境的に問題のない製版方法を提供することにある。他の目的は安定的に高いインキ受理性及び耐刷性が優れたアルミニウム平版印刷版の製版方法を提供することにある。さらに他の目的は、製版してから印刷するまでの経時よるインキ受理性の低下を抑制した製版方法を提供する。
【００１３】
【課題を解決するための手段】
本発明の上記目的は、アルミニウム支持体とハロゲン化銀乳剤層の間に物理現像核を有する平版印刷材料に、露光後少なくとも現像液、水洗液、及び仕上げ液の順で処理を施す製版方法において、前記水洗液がメルカプト基またはチオン基を有する化合物を含有することを特徴とする平版印刷版の製版方法によって達成された。
【００１４】
メルカプト基またはチオン基を有する化合物が水洗液中の銀イオンまたは銀錯体に配位することによって、濾過フィルターでの捕獲回収を可能にしているものと考えられる。
【００１５】
また、前記メルカプト基またはチオン基を有する化合物を水洗液中に含有させることによって、銀画像部のインキ受理性及び耐刷性が向上することは予想外の発見であった。前記したようにメルカプト基またはチオン基を有する化合物は銀画像部の親油化剤として知られているが、アルミニウム平版印刷版の製版工程において、水洗液にこれらの親油化剤を含有させることは、従来技術から全く予想外の試みであった。
【００１６】
前記メルカプト基またはチオン基を有する化合物は水洗液の他に、更に現像液及び／または仕上げ液に含有させることによって、著しくインキ受理性及び耐刷性が向上した。
【００１７】
また、更にタンパク質分解酵素を仕上げ液に含有させるこによって、インキ受理性が安定的に向上し、製版してから印刷するまでの経時によるインキ受理性の低下を抑制する。
【００１８】
【発明の実施の形態】
以下、本発明を詳細に説明する。本発明に用いられるメルカプト基またはチオン基を有する化合物としては、特公昭４８−２９７２３号、特開昭５８−１２７９２８号に記載されているものが好ましく用いられる。特にメルカプト基またはチオン基を有する含窒素複素環化合物が好ましく、下記の化１に示される一般式を有するものが挙げられる。
【００１９】
【化１】
0003678888.tif 000002
【００２０】
（式中のＲ1、Ｒ3は炭素数３以上、好ましくは３〜１２のアルキル基、アルケニル基、アラルキル基またはアリール基で、Ｒ2は水素、アルキル基、アルケニル 基、アラルキル基またはアリール基を表す。ｍ、ｎは１以上の整数を表すが、Ｒ2が炭素数３以上のアルキル基、アルケニル基、アラルキル基またはアリール基 の場合は、ｎは０であってもよい。Ｚは、式中のＮ、Ｃと共に５ないし６員環を形成するのに必要な結合の残りの原子団を示す。）
【００２１】
５ないし６員環の具体的な例としては、イミダゾール、イミダゾリン、チアゾール、チアゾリン、オキサゾール、オキサゾリン、ピラゾリン、トリアゾール、チアジアゾール、オキサジアゾール、テトラゾール、ピリジン、ピリミジン、ピリダジン、ピラジン、トリアジン等であり、又これらの環は２個以上の縮合生成した環であってもよく、ベンゼン環やナフタリン環と縮合したものであってもよい。また、カルボキシ基、スルホ基等の水溶性基は有しない方が好ましい。
【００２２】
係る化合物の具体例としては、２−メルカプト−４−フェニルイミダゾール、２−メルカプト−１−ベンジルイミダゾール、２−メルカプト−１−ブチル−ベンズイミダゾール、１，３−ジベンジル−イミダゾリジン−２−チオン、２−メルカプト−４−フェニルチアゾール、３−ブチル−ベンゾチアゾリン−２−チオン、３−ドデシル−ベンゾチアゾリン−２−チオン、２−メルカプト−４，５−ジフェニルオキサゾール、３−ペンチル−ベンゾオキサゾリン−２−チオン、１−フェニル−３−メチルピラゾリン−５−チオン、３−メルカプト−４−アリル−５−ペンタデシル−１，２，４−トリアゾール、３−メルカプト−５−ノニル−１，２，４−トリアゾール、３−メルカプト−４−アセタミド−５−ヘプチル−１，２，４−トリアゾール、３−メルカプト−４−アミノ−５−ヘプタデシル−１，２，４−トリアゾール、２−メルカプト−５−フェニル−１，３，４−チアジアゾール、２−メルカプト−５−ｎ−ヘプチル−オキサチアゾール、２−メルカプト−５−ｎヘプチル−オキサジアゾール、２−メルカプト−５−フェニル−１，３，４−オキサジアゾール、２−ヘプタデシル−５−フェニル−１，３，４−オキサジアゾール、５−メルカプト−１−フェニル−テトラゾール、３−メルカプト−４−メチル−６−フェニル−ピリダジン、２−メルカプト−５，６−ジフェニル−ピラジン、２−メルカプト−４，６−ジフェニル−１，３，５−トリアジン、２−アミノ−４−メルカプト−６−ベンジル−１，３，５−トリアジン等が挙げられるが、これらに限定されるものではない。
【００２３】
本発明において、上記メルカプト基またはチオン基を有する化合物は、水洗液に含有することによって、水洗液の白濁を防止し、銀の回収を可能し、同時にインキ受理性及び耐刷性をを向上させる。水洗液中へのメルカプト基またはチオン基を有する化合物の含有量は、０．０１〜１０ｇ／リットル程度が適当である。
【００２４】
インキ受理性及び耐刷性を更に向上させるために、前記メルカプト基またはチオン基を有する化合物を更に、現像液及び／または仕上げ液に含有させる。好ましくは、現像液、水洗液及び仕上げ液の３つの処理液に含有させることである。更に、メルカプト基またはチオン基を有する化合物を平版印刷材料に含有することもできる。
【００２５】
現像液及び仕上げ液中へのメルカプト基またはチオン基を有する化合物の含有量は、０．０１〜１０ｇ／リットル程度が適当である。
【００２６】
上記メルカプト基またはチオン基を有する化合物はアルカリ溶液には溶解するが、中性から弱酸性の水洗液に溶解しないため、有機溶剤、アミン化合物（例えばアミノアルコール）、ポリエチレングリコール、第４級アンモニウム塩型カチオン界面活性剤等の溶解助剤を用いて添加することができる。
【００２７】
本発明において、タンパク質分解酵素を仕上げ液に含有させることが好ましい。本発明に用いられるタンパク質分解酵素（以降、酵素と称す）は、ゼラチンなどのタンパク質を加水分解できる植物性または動物性酵素で公知のものが用いられる。例えば、ペプシン、レンニン、トリプシン、キモトリプシン、カテプシン、パパイン、フィシン、トロンビン、レニン、コラゲナーゼ、ブロメライン、細菌プロティナーゼ（例えば、長瀬産業（株）製のビオプラーゼ）等が挙げられる。この中でも特に、トリプシン、パパイン、フィシン、細菌プロティナーゼが好ましい。水洗液中及び／または仕上げ液中への酵素の含有量は、０．５〜５０ｇ／リットル程度が適当である。
【００２８】
本発明において、水洗液には上記メルカプト基またはチオン基を有する化合物の他に、ｐＨを４〜８、好ましくは４．５〜７の範囲に緩衝させる緩衝剤、例えば燐酸塩緩衝剤、クエン酸塩緩衝剤またはそれらの混合物を含有することができる。また、防腐剤を含有させてもよい。
【００２９】
上記水洗液はアルミニウム支持体上のハロゲン化銀乳剤層を完全に除去するために用いるもので、通常、２５〜３５℃の水洗液をジェット方式で吹き付ける方法、または水洗液を吹き付けながらスクラブローラで乳剤層を剥離する方法が採用されている。アルミニウム支持体上から剥離された乳剤層は水洗液中に溶解または分散されて、一旦水洗液を貯溜するタンクに戻され、系外に配置された濾過フィルターを通して循環されることによって、フィルターに回収される。
【００３０】
アルミニウム平版印刷版において、ハロゲン化銀乳剤層の水洗除去は、銀画像部及びアルミニウム表面自身で構成する非画像部を完全に露出させるために極めて重要な工程である。とりわけ、インキを受容する銀画像部は強い親油性が必要であり、ゼラチン等の親油性を阻害する物質は完全に排除する必要がある。
【００３１】
本発明に用いられる現像液には、上記メルカプト基またはチオン基を有する化合物の他に、現像主薬、例えばポリヒドロキシベンゼン類、3-ピラゾリジノン類、アルカリ性物質、例えば水酸化カリウム、水酸化ナトリウム、水酸化リチウム、第３燐酸ナトリウム、あるいはアミン化合物、保恒剤、例えば亜硫酸ナトリウム、粘稠剤、例えばカルボキシメチルセルロース、カブリ防止剤、例えば臭化カリウム、現像変成剤、例えばポリオキシアルキレン化合物、ハロゲン化銀溶剤、例えばチオ硫酸塩、チオシアン酸塩、環状イミド、チオサリチル酸、メソイオン性化合物等の添加剤を含ませることができる。現像液のｐＨは通常１０〜１４、好ましくは１２〜１４である。
【００３２】
現像処理及び水洗処理によって露出した銀画像部及び非画像部は、各々の親油性及び親水性を高めるため、及び版面の保護のために、仕上げ液による処理が施される。本発明において、仕上げ液には上記メルカプト基またはチオン基を有する化合物及びタンパク質分解酵素の他に、非画像部の陽極酸化層の保護及び親水性向上のために、アラビヤガム、デキストリン、アルギン酸ナトリウム、アルギン酸のプロピレングリコールエステル、ヒドロキシエチル澱粉、カルボキシメチルセルロース、ヒドロキシエチルセルロース、ポリビニルピロリドン、ポリスチレンスルホン酸、ポリビニルアルコール等の保護コロイドを含有することが好ましい。
【００３３】
本発明が対象とする平版印刷版は、アルミニウム支持体上に物理現像核及びハロゲン化銀乳剤層を有する。ハロゲン化銀乳剤は、一般に用いられる塩化銀、臭化銀、ヨウ化銀、塩臭化銀、塩ヨウ臭化銀、ヨウ臭化銀等から選択されるが、塩化銀主体（塩化銀５０モル％以上のものを意味する）が好ましい。また乳剤のタイプとしてはネガ型、ポジ型のいずれでもよい。これらのハロゲン化銀乳剤は必要に応じて化学増感あるいはスペクトル増感することができる。
【００３４】
ハロゲン化銀乳剤層は前記メルカプト基またはチオン基を有する化合物を含有することができる。ハロゲン化銀乳剤層の親水性コロイドとしてはゼラチンを用いることがハロゲン化銀粒子を作成する際に好ましい。ゼラチンには酸処理ゼラチン、アルカリ処理ゼラチン等各種ゼラチンを用いることができる。また、それらの修飾ゼラチン（例えばフタル化ゼラチン、アミド化ゼラチンなど）も用いることができる。また、更にポリビニルピロリドン、各種でんぷん、アルブミン、ポリビニルアルコール、アラビアガム、ヒドロキシエチルセルロース、等の親水性高分子化合物を含有させることができる。用いられる親水性コロイドとしては、現像後の剥離性を容易にするために実質的に硬膜剤を含まない親水性コロイド層を用いることが望ましい。
【００３５】
本発明に用いられるアルミニウム支持体は粗面化され陽極酸化されたアルミニウム板であり、好ましくは米国特許第５，４２７，８８９号公報に記載されているものが用いられる。
【００３６】
本発明で用いられる物理現像核層の物理現像核としては、公知の銀錯塩拡散転写法に用いられるものでよく、例えば金、銀等のコロイド、パラジウム、亜鉛等の水溶性塩と硫化物を混合した金属硫化物などが使用できる。保護コロイドとして各種親水性コロイドを用いることもできる。これらの詳細及び製法については、例えば、フォーカル・プレス、ロンドン  ニューヨーク（１９７２年）発行、アンドレ  ロット及びエディス  ワイデ著、「フォトグラフィック・シルバー・ハライド・ディヒュージョン・プロセシズ」を参照し得る。
【００３７】
本発明において、物理現像核層とハロゲン化銀乳剤層の間に、特開平３−１１６１５１号公報記載の水膨潤性中間層を設けてもよい。
【００３８】
【実施例】
以下に本発明を実施例により説明する。
【００３９】
実施例１
アルミニウム支持体の電解粗面化処理及び陽極酸化は米国特許第５，４２７，８８９号公報に記載の方法に従って、平均直径約５μｍのプラトー上に直径０．０３〜０．３０μｍのピットを１００μｍ2当たり約５，６００個有し、かつこれらのピットの平均直径が０．０８μｍである厚さ０．３０ｍｍのアルミニウム板を得た。このアルミ板は粗面化処理後に陽極酸化したものであり、平均粗さ（Ｒａ）は０．５〜０．６μｍであった。
【００４０】
このアルミニウム支持体にカレー・リー（Carey Lea）法により作成された銀ゾルからなる物理現像核液を塗布し、その後乾燥した。物理現像核層に含まれる銀量は、３ｍｇ／ｍ2であった。
【００４１】
ハロゲン化銀乳剤として、保護コロイドとして、アルカリ処理ゼラチンを用い、コントロールダブルジェット法で平均粒径０．２μｍの、ヘキサクロロイリジウム（IV）酸カリウムを銀１モル当り０．００６ｍｍｏｌドープさせた塩ヨウ臭化銀乳剤（ＡｇＢｒ２０モル％、ＡｇＩ０．４モル％）を作成した。更に、この乳剤に硫黄金増感を施し、化２の増感色素を銀１ｇ当り３ｍｇ用いて分光増感した。
【００４２】
【化２】
0003678888.tif 000003
【００４３】
このようにして作成したハロゲン化銀乳剤に界面活性剤を加え、前記物理現像核が塗布されたアルミニウム支持体上に銀量が２ｇ／ｍ2になるように塗布、乾 燥して平版印刷材料を得た。
【００４４】
上記平版印刷材料を６３３ｎｍの赤色ＬＤレーザーを光源とする出力機で画像出力し、次に製版用プロセッサー（デュポン社製ＳＬＴ−Ｎ自動現像機）で処理して平版印刷版を作成した。製版用プロセッサーは、現像処理工程（２１℃、３０秒間浸漬）、水洗処理工程（３３℃の水洗液を１０秒間勢いよくシャワー噴射しながらスクラブローラで乳剤層を剥離する）、仕上げ処理工程（２１℃、５秒間シャワー）及び乾燥工程から構成されている。
【００４５】
水洗工程は水洗液を３０リットル貯溜するタンクと、タンクからポンプを介して平版印刷材料に供給し乳剤層を剥離除去するユニットと、タンクから系外に配置された濾過フィルターを通して水洗水を循環させるユニットで構成されている。濾過フィルターは円筒型の５μｍのフィルターを用いた。
【００４６】
下記に示す現像液、水洗液及び仕上げ液を用いて１００ｍ2処理した時の水洗液の白濁の状態を観察した。
【００４７】
＜現像液Ａ＞
水酸化ナトリウム                                      ２０ｇ
ハイドロキノン                                        ２０ｇ
１−フェニル−３ピラゾリジノン                          ２ｇ
無水亜硫酸ナトリウム                                  ８０ｇ
モノメチルエタノールアミン                              ６ｇ
無水チオ硫酸ナトリウム                                  ６ｇ
エチレンジアミン四酢酸ナトリウム塩                      ５ｇ
ポリエチレングリコール（平均分子量４００）            １０ｇ
水を加えて全量を１０００ｃｃに調整する。ｐＨは１３．０に調整した。
【００４８】
＜水洗液Ａ＞
重亜硫酸ナトリウム                                    １０ｇ
第１燐酸カリウム                                      ４０ｇ
水を加えて全量を１０００ｃｃに調整する。ｐＨは６．０に調整した。
【００４９】
＜水洗液Ｂ＞
２−メルカプト−５−ｎヘプチル−オキサジアゾール    ０．５ｇ
トリエタノールアミン                                  １３ｇ
重亜硫酸ナトリウム                                    １０ｇ
第１燐酸カリウム                                      ４０ｇ
水を加えて全量を１０００ｃｃに調整する。ｐＨは６．０に調整した。
【００５０】
＜仕上げ液Ａ＞
アラビアゴム                                          １０ｇ
第１燐酸ナトリウム                                    １０ｇ
水を加えて全量を１０００ｃｃに調整する。ｐＨ６．０に調整した。
【００５１】
上記処理の結果、水洗液にメルカプト基またはチオン基を有する化合物を含有しない水洗液Ａは白濁していたが、メルカプト基またはチオン基をを有する化合物（２−メルカプト−５−ｎヘプチル−オキサジアゾール）を含有する水洗液Ｂは全く白濁していなかった。
【００５２】
また、上記記載の方法で作成された平版印刷版について、経験的に得られた比較的インキ受理性の悪い印刷条件、即ち印刷機ハイデルベルグＴＯＫ（Heidelberg社製オフセット印刷機の商標）、インキ（大日本インキ株製のニューチャンピオン墨Ｈ）及び市販のＰＳ版用給湿液を用いて印刷を行い、印刷開始時のインキ受理性（インキ乗り）を評価した。インキ受理性は印刷開始後、画像の濃度の変化の起きなくなる迄の枚数で評価した。
【００５３】
その結果、水洗液Ａを用いて処理した平版印刷版は５０枚印刷してもインキは乗らなかったが、本発明の水洗液Ｂで処理した平版印刷版は印刷開始から２７枚でインキが安定的に乗った。
【００５４】
実施例２
前記水洗液Ｂの２−メルカプト−５−ｎヘプチル−オキサジアゾールの代わりに、３−メルカプト−５−ノニル−１，２，４−トリアゾールを添加した水洗液Ｃ、及び３−ペンチルベンゾオキサゾリン−２−チオンを添加した水洗液Ｄを各々作成して、実施例１と同様に試験した。その結果、水洗液Ｃ及びＤの白濁は全くなかった。また、インキ受理性も水洗液Ｂと同様の結果が得られた。
【００５５】
実施例３
実施例１に用いた現像液、水洗液、仕上げ液及び下記に示す現像液及び仕上げ液を用いて、実施例１に従って処理した。
＜現像液Ｂ＞
前記現像液Ａに、２−メルカプト−５−ｎヘプチル−オキサジアゾールを０．５ｇ加えた。
【００５６】
＜仕上げ液Ｂ＞
前記仕上げ液Ａに、２−メルカプト−５−ｎヘプチル−オキサジアゾールを１ｇと、トリエタノールアミンを２６ｇ加えた。
【００５７】
上記記載の方法で作成された平版印刷版について、実施例１の方法に準じてインキ受理性を評価した。また、耐刷力を以下の方法で評価した。
【００５８】
耐刷力は上記印刷方法に準じて印刷し、微小網点画像部の欠落が生じ印刷が不可能となったときの印刷枚数で次の評価基準で評価した。
◎：１０万枚以上
○：５万〜１０万枚
△：１万〜５万枚
×：１万枚以下
【００５９】
インキ受理性と耐刷力の結果を表１に示す。
【００６０】
【表１】
0003678888.tif 000004
【００６１】
上記結果から明らかなように、本発明は水洗液と、更に現像液及び／または仕上げ液にメルカプト基またはチオン基を有する化合物を含有させることによって、従来の処理に比べ、インキ受理性及び耐刷性が向上する。
【００６２】
実施例４
実施例３の水洗液Ｂの代わりに実施例２の水洗液Ｃ及びＤを用いて試験したが、実施例３と同様な結果が得られた。
【００６３】
実施例５
前記仕上げ液Ａにタンパク質分解酵素として、ビオプラーゼＡＬ−１５（細菌プロティナーゼ、長瀬産業（株）製）を２ｇ加えた仕上げ液Ｃを作成した。現像液Ａ、水洗液Ｂ及び仕上げ液Ｃを用いて処理した。その結果、インキ受理性は１５枚であった。耐刷力は１０万枚程度であった。
【００６４】
実施例６
前記仕上げ液ＣのビオプラーゼＡＬ−１５の代わりにトリプシンを用いる以外は、実施例５と同様に試験した。その結果、実施例５と同様の結果が得られた。
【００６５】
実施例７
現像液Ｂ、水洗液Ｂ及び仕上げ液Ｃを用いて処理した。その結果、インキ受理性は９枚であり、耐刷力は１０万枚でも問題なかった。
【００６６】
比較例１
比較例として、次のような処理をした。
仕上げ液ＢにビオプラーゼＡＬ−１５を２ｇ加えた仕上げ液Ｄを作成した。現像液Ａ、水洗液Ａ及び仕上げ液Ｄを用いて処理した。その結果、インキ受理性は２５枚であり、耐刷力は５万枚程度であった。
【００６７】
実施例８
上記実施例５、７及び比較例１で製版された平版印刷版を１週間放置した後、インキ受理性を評価した。その結果を表２に示す。
【００６８】
【表２】
0003678888.tif 000005
【００６９】
上記結果から本発明は、製版後の平版印刷版の経時によるインキ受理性の低下を抑制することができる。
【００７０】
【発明の効果】
本発明によれば、水洗液の白濁が防止でき、また環境的に問題のない製版方法を提供できる。また更に、安定的に高いインキ受理性及び高い耐刷力が得られる。更に、製版後の経時（置き版）によるインキ受理性の低下を防止できる。